(57)【特許請求の範囲】
【請求項１】
表面に微細な凹凸を有する略球状の電気炉酸化スラグ粒化物からなることを特徴とするコンクリート用セラミック系細骨材
【請求項２】
該電気炉酸化スラグ粒化物は中空構造のものからなるかまたは中空構造のものを含む請求項１に記載のコンクリート用セラミック系細骨材
【発明の詳細な説明】
【０００１】
【産業上の利用分野】
本発明はコンクリート建築物、コンクリート構築物、コンクリート成形物等に使用されるコンクリート用セラミック系細骨材に関するものである。
【０００２】
【従来の技術】
従来コンクリート用の細骨材としては、主として川砂、ケイ砂、砕砂等の天然資源が使用されている。
【０００３】
【発明が解決しようとする課題】
しかし上記細骨材としての天然資源の開発、確保が次第に困難となり、将来良質なコンクリート用の細骨材が不足することは必至であると言われている。
【０００４】
【課題を解決するための手段】
本発明は上記課題を解決するための手段として、表面に微細な凹凸を有する略球状の電気炉酸化スラグ粒化物からなるコンクリート用セラミック系細骨材を提供するものであり、該電気炉酸化スラグ粒化物は中空構造のものからなるかまたは中空構造のものを含むコンクリート用セラミック系細骨材が望ましい。
本発明を以下に詳細に説明する。
【０００５】
〔電気炉酸化スラグ〕
本発明に言う電気炉酸化スラグは、通常Ｃａ  Ｏ１０〜２６重量％、Ｓｉ  Ｏ２  ８〜２２重量％、Ｍｎ  Ｏ４〜７重量％、Ｍｇ  Ｏ２〜８重量％、Ｆｅ  Ｏ１３〜３２重量％、Ｆｅ２Ｏ３  ９〜４５重量％、Ａｌ２Ｏ３  ４〜１６重量％、Ｃｒ２Ｏ３  １〜４重量％程度含み、更に微量成分としてＴｉ  Ｏ２  ０．２５〜０．７０重量％、Ｐ２  Ｏ５  ０．１５〜０．５０重量％、Ｓ０．００５〜０．０８５重量％程度含み、安定な鉱物組成を得るためのＦｅ  を２０〜４５重量％程度含むものであり、天然骨材成分に含まれる粘土、有機不純物、塩分を全く含まず、不安定な遊離石灰、遊離マグネシアあるいは鉱物も殆ど含まない。
【０００６】
〔細骨材の製造〕
上記電気炉酸化スラグを粒化して細骨材を製造するには、該電気炉酸化スラグの溶融物を高速回転する羽根付きドラムに注入し、該溶融物を該羽根付きドラムによって破砕粒状化し、粒状化した該溶融物を水ミスト雰囲気中で急冷処理する方法が採られる。該羽根付きドラムは複数個配置して複数段の破砕粒状化を行なってもよい。
このようにして得られる電気炉酸化スラグの粒化物は通常５ｍｍ以下の粒径を有し細骨材に分類され、粒径２．５ｍｍ以下のものは略球状であり、比重は３．３〜３．８の範囲にあり、表面にはひび割れ等の欠陥はなく、微細な凹凸を有しまた中空構造のものからなるかまたは中空構造のものを含んでいる。そして粒度分布はＪＩＳ−Ａ５００５コンクリート用砕砂の規格範囲にある。
【０００７】
〔セメント〕
上記表面に微細な凹凸を有する略球状の電気炉酸化スラグ粒化物からなる細骨材が混合されるセメントには、例えばポルトランドセメント、アルミナセメント、フライアッシュセメント、高炉スラグセメント、シリカセメント等がある。
【０００８】
〔細骨材の使用〕
上記表面に微細な凹凸を有する電気炉酸化スラグ粒化物からなる細骨材とセメントとの混合比率は通常従来の天然細骨材と同様であり、体積比率としてセメント１００に対して３００〜６００程度の細骨材が混合される。上記セメント−細骨材混合物には川砂、ケイ砂、砕石、砕砂、パーライト、フライアッシュ、高炉スラグ等の他の骨材、セメント硬化調節剤、減水剤、増粘剤等が添加されてもよい。
上記セメント−細骨材混合物には通常水がセメント１００重量部に対して２５〜６０重量部程度添加されてスラリー状とされ、該スラリー状のセメント−細骨材混合物は通常型枠内に流し込まれ、建築物や構築物の躯体、あるいはテトラポット等のコンクリート成形物等のコンクリート製品となる。建築物や構築物の躯体の場合には型枠内に鉄筋が挿入される。
【０００９】
【作用】
本発明の細骨材は略球状であり表面に微細な凹凸を有し、コンクリートが該凹凸に食い込むアンカー効果によってコンクリートと極めて良好な密着性を有する。
また本発明の細骨材は比重が大きくかつ中空構造のものからなるかまたは中空構造のものを含むので、コンクリート製品の断熱性および遮音性が向上する。
更に本発明の細骨材は略球状であるのでスラリーの流動性が良く、型枠に流し込む際の充填性に優れ、所定の形状が正確に得られまた巣穴等の欠陥の発生がない。
本発明の細骨材は製鋼過程で発生する産業廃棄物である電気炉酸化スラグから得られるので、資源的に問題はなく、かつ電気炉酸化スラグを有効利用することが出来る。
【００１０】
【実施例】
〔細骨材の製造〕
図１に本発明の細骨材を製造する装置を示す。
即ち１５００℃前後の電気炉酸化スラグ溶融物（１）  を取鍋（２）  からシューター（３）  に移し、該シューター（３）  から高速回転する羽根付きドラム（４，５）  に注入する。該製鋼スラグ溶融物（１）  は該羽根付きドラム（４，５）  によって細破砕されて粒状化し、該電気炉酸化スラグ溶融物の粒化物（１Ａ）は急冷チャンバー（６）  内にスプレー装置（７）  からスプレーされる水ミストによって急冷される。そしてこのようにして得られた細骨材（８）  は備蓄容器（９）  内に備蓄される。
【００１１】
該細骨材（８）  は略球状であり、表面にはひび割れ等の欠陥はなく、微細な凹凸が有り、高硬度（ビッカース硬さで７５５、モース硬さで６程度）を有し耐摩耗性に優れており、真比重は３．８４、絶乾比重は３．５２、耐火度は１１００℃で、透磁性、導電性、耐酸性、耐アルカリ性等にも優れている。
該細骨材（８）  の粒度分布を図２に示す。図２において実線グラフは本発明の骨材（８）  の粒度分布、点線グラフはＪＩＳ−Ａ５００５コンクリート用細骨材の規格範囲を示し、該細骨材（８）  は該規格範囲内であることが認められる。
【００１２】
〔実施例１〕
上記細骨材と、比較として天然珪砂を用い、細骨材とセメントとの体積比を４．０として混合し、各混合物に対して水を添加してモルタルを調製し、該モルタルのフロー値が１８０ｍｍになるように調整した。この場合の水−セメント比（重量比）を表１に示す。なお本発明の細骨材と天然珪砂の粒度はＪＩＳ−Ａ５００５コンクリート砕砂規格の中央の粒度になるよう篩別を行なった同一粒度のものを使用した。
【表１】
0003575499.tif 000002
表１に示されるように、本発明の細骨材を使用した場合には、天然珪砂を使用した場合に比して同一フロー値にするための水−セメント比が格段に低いことが認められる。
【００１３】
上記各モルタルを４ｃｍ×４ｃｍ×１６ｃｍのブロック材に成形し、２０℃の恒温水槽中で養生した後、材令１日、３日、７日、２８日で各ブロック材について曲げ強度および圧縮強度を測定した。その結果は表２に示される。
【表２】
0003575499.tif 000003
表２によれば、本発明の細骨材を用いたブロック材Ａは天然珪砂を細骨材として用いたブロック材Ｂよりも曲げ強度、圧縮強度共にはるかに高い値を示すことが認められる。
このような結果は、本発明の細骨材は略球状であるから、天然珪砂に比して同じフロー値を示すモルタルを調製するのに必要な水の量が格段に少なくてすみ、また本発明の細骨材は表面に微細な凹凸を有するから、該凹凸にセメントが食い込むアンカー効果によるものである。
【００１４】
〔実施例２〕
上記本発明の細骨材を粒径５ｍｍ以下に篩別したものを使用して表３に示す混練物を作成した。
【表３】
0003575499.tif 000004
上記混練物を型枠に充填して厚さ１００ｍｍ、高さ１９０ｍｍ、長さ３９０ｍｍの空洞コンクリートブロック（重量ブロック）を成形した。
該重量ブロックについて、ＪＩＳ−Ａ１４１６の音響透過損失測定方法によって実験室における音響透過損失を測定した結果を表４に示す。
【表４】
0003575499.tif 000005
表４に示されるように本発明の細骨材を使用した重量ブロックは市販の重量ブロックに比して低周波帯域から高周波帯域まではるかに高い音響透過損失を示す。
これは本発明の細骨材が中空構造を有するために質量効果に加えて吸音効果が大きいことによるものと考えられる。
【００１５】
〔実施例３〕
上記細骨材を篩別して粒径を１．２ｍｍ以下とした上で、下記表５の処方の混合物を作成した。
【表５】
0003575499.tif 000006
組成Ｂは本発明の細骨材を添加しない比較組成である。
【００１６】
組成Ａ，Ｂの混合物を練り置き時間３０分で型枠に打設して２０秒後のスランプフロー試験と充填試験とを行なった結果を表６に示す。
【表６】
0003575499.tif 000007
表６によれば、本発明の細骨材を使用した組成Ａの混合物は本発明の細骨材を使用しない組成Ｂの混合物に比してはるかに高いスランプフローと充填値とを示す。
【００１７】
【発明の効果】
本発明のコンクリート用セラミック系細骨材は天然資源を消費することなく、電気炉製鋼過程で大量に発生する電気炉酸化スラグを原料とするから、資源的に問題はなくなりかつ電気炉酸化スラグを有効利用出来る。そして本発明のコンクリート用セラミック系細骨材は略球状で表面に微細な凹凸を有しかつ比重が大きく、中空構造のものからなるかまたは中空構造のものを含むので、超流動コンクリート用細骨材として有用で、かつコンクリートとの密着性が良好であり、優れた機械的強度、断熱性、遮音性を有し、重量ブロック、高速道路の遮音壁等の遮音板、建築物の躯体壁、テトラポット、魚礁、ヒューム管、暗渠ブロック、コンクリート積みブロック、Ｌ型擁壁、矢板、杭、下水道マンホール蓋、定盤、階段ブロック、舗石等のコンクリート製品に用いて優れた性能を発揮する。
【図面の簡単な説明】
【図１】骨材製造装置の説明図
【図２】骨材の粒度分布を示すグラフ
【符号の説明】
１        電気炉酸化スラグ溶融物
４，５      羽根付きドラム
６        冷却チャンバー
７        水ミストスプレー装置
８        細骨材
【図１】
0003575499.tif 000008
【図２】
0003575499.tif 000009